(57)【要約】      （修正有）【課題】昇華型熱転写リボンに関するものであって、イエロー、マゼンタおよびシアンの３原色に加えて熱転写性ブラックの色相を印刷用紙に転写させ、色相を表現することができるようにすることによって、転写の感度を増加させ写真の線明度を増加させる昇華型熱転写リボン。【解決手段】昇華型熱転写リボンは、支持体と、前記支持体が熱転写プリンターから発散される熱エネルギによって溶融されることを防止するために前記支持体の一面に塗布される耐熱層と、前記支持体の反対面に昇華型染料の色相によって相互区分されるように塗布されるイエロー昇華型インク層（Ｙ）と、マゼンタ昇華型インク層（Ｍ）およびシアン昇華型インク層（Ｃ）とが備えられた昇華型インク層とを含む昇華型熱転写リボンにおいて、前記昇華型インク層に熱転写性ブラック昇華型インク層（Ｂ）がさらに備えられることを特徴とする。【選択図】図２
2010083129.tif 000002
【特許請求の範囲】
【請求項１】
支持体と、前記支持体が熱転写プリンターから発散される熱エネルギによって溶融されることを防止するために前記支持体の一面に塗布される耐熱層と、前記支持体の反対面に昇華型染料の色相によって相互区分されるように塗布されるイエロー昇華型インク層（Ｙ）と、マゼンタ昇華型インク層（Ｍ）およびシアン昇華型インク層（Ｃ）とが備えられた昇華型インク層とを含む昇華型熱転写リボンにおいて、
前記昇華型インク層に熱転写性ブラック昇華型インク層（Ｂ）がさらに備えられることを特徴とする昇華型熱転写リボン。
【請求項２】
前記それぞれの昇華型インク層同士が印刷の進行方向に対して並列に配列された状態で前記支持体の反対面に連続的に塗布されて一つのパッチからなることを特徴とする請求項１に記載の昇華型熱転写リボン。
【請求項３】
前記昇華型染料の色相によって、それぞれ独立的に前記支持体と前記耐熱層および前記昇華型インク層とを含む独立リボンユニットが構成され、前記それぞれの独立リボンユニットが印刷の進行方向に対して並列に配列されることを特徴とする請求項１に記載の昇華型熱転写リボン。
【請求項４】
前記それぞれの昇華型インク層は所定の色相を有する昇華型染料と決着剤と溶剤とを含めて構成され、
前記熱転写性ブラック昇華型インク層（Ｂ）はブラック色相を有する昇華型染料３乃至８重量％、決着剤２乃至８重量％、溶剤７０乃至９３重量％の調整比で構成されることを特徴とする請求項１乃至３のうちいずれか１項に記載の昇華型熱転写リボン。
【発明の詳細な説明】
【発明の詳細な説明】
【０００１】
[技術分野]
本発明は昇華型熱転写リボンに関するものであって、さらに詳細にはイエロー昇華型インク層、マゼンタ昇華型インク層およびシアン昇華型インク層が備えられた昇華型インク層に熱転写性ブラック昇華型インク層がさらに備えられることによって、熱転写プリンターの印加エネルギによりイエロー、マゼンタおよびシアンの３原色に加えて熱転写性ブラックの色相を印刷用紙に転写させるようにすることによって、すなわち、４つの色相の昇華型インク層で色相を表現することができるようにすることによって、転写の感度を増加させ写真の線明度を増加させることのできる昇華型熱転写リボンに関するものである。
【背景技術】
【０００２】
カラー画像を記録する方法としては、電子写真法、インクジェット方式、熱転写法などが適用されている。
【０００３】
その中でも、熱転写記録方式は印刷時に騒音がなく機器の維持補修が容易であって、広範囲の分野において使用されていて、転写インク層が有する性質によって大きく溶融型方式と昇華型方式に分けられる。
【０００４】
前記溶融型方式は熱転写プリンターの熱素子によって転写インク層が加熱、溶融されて受容層に転写された後、固化される方式であって、転写過程では色彩のみならず決着剤の成分までも受容層に転写されるので、連続的な階調を表現するのに限界がある。
【０００５】
一方、前記昇華型方式は、転写インク層が昇華型染料と決着剤などからなっていて、熱転写プリンターの熱素子によって加えられた熱エネルギに比例して昇華型染料のみが受容層に伝達され画像が形成される方式であって、染料拡散型ともいわれる。
【０００６】
前記のような昇華型方式は、熱転写プリンターの熱素子によって加えられた熱エネルギに比例して転写される染料量が調節可能なので転写画像に連続的な濃度諧調を表現するのが容易であって、ファクシミリ、コピー機のような事務自動化機器に広く用いられるのみならず、ＣＡＤ、ＣＡＭなどの分野とグラフィックスデザイン分野、あるいは、電気的に表現された画像を印刷する分野まで及ぶなど広く使用されている。
【０００７】
前記昇華型熱転写記録方式の原理は、電気的な信号によって再現されたカラー画像をカラーフィルターによって色分解し、赤色（Ｒｅｄ）、緑色（Ｇｒｅｅｎ）、青色（Ｂｌｕｅ）の３つの画像に分離し、分離された３つの画像は電気的な信号の形態で熱転写プリンターの熱素子に伝達される。
【０００８】
一方、電気的信号によって前記熱転写プリンターの熱素子が昇華型熱転写リボンの昇華型染料が塗布されている昇華型インク層の反対面に熱エネルギを加えると、昇華型染料がそれぞれ印刷用紙に転写されて画像が得られる。
【０００９】
従来の技術による昇華型熱転写リボンは図１ａに示されたように、昇華型熱転写リボンに塗布されているイエロー（Ｙｅｌｌｏｗ）、マゼンタ（Ｍａｇｅｎｔａ）、シアン（Ｃｙａｎ）の色相の染料がそれぞれの印刷用紙に転写され３つの染料の組み合わせによって画層が得られる方式であった。
【００１０】
さらに、従来技術による昇華型熱転写リボンは図１ｂに示されたように、必要に応じてイエロー（Ｙｅｌｌｏｗ）、マゼンタ（Ｍａｇｅｎｔａ）、シアン（Ｃｙａｎ）の昇華型インク層以外にレジンブラック（ｒｅｓｉｎ  ｂｌａｃｋ）インク層（Ｋ）を追加で備え、文字などを印刷した後、保護層（Ｏ：Ｏｖｅｒｌａｙ）をラミネーティング（ｌａｍｉｎａｔｉｎｇ）することによって写真を完成させた。
【００１１】
しかしながら、前記のような従来の技術による昇華型熱転写リボンは、イエロー、マゼンタ、シアンの色相の混合によって写真を表現する場合、色の深度を表現するのに限界があり、特に、灰色（ｇｒａｙ）を正確に表現することができないので、写真の鮮明度が劣る問題点があった。
【発明の開示】
【発明が解決しようとする課題】
【００１２】
本発明は、前記のような従来の技術の問題点を解決するために案出されたものであって、本発明の目的は、イエロー昇華型インク層とマゼンタ昇華型インク層およびシアン昇華型インク層とが備えられた昇華型インク層に熱転写性ブラック昇華型インク層がさらに備えられて、熱転写プリンターの印加エネルギによってイエロー、マゼンタおよびシアンの３原色に追加で熱転写性ブラックを印刷用紙に転写させるようにして、すなわち、４つの色相の昇華型インク層で色相を表現することができるようにして、転写感度を増加させ写真の鮮明度を増加させる昇華型熱転写リボンを提供することにある。
【課題を解決するための手段】
【００１３】
前記のような目的を達成するために、本発明による昇華型熱転写リボンは、支持体と、前記支持体が熱転写プリンターから発散される熱エネルギによって溶融されることを防止するように前記支持体の一面に塗布される耐熱層と、前記支持体の反対面に昇華型染料の色相によって相互区分されるように塗布されるイエロー昇華型インク層（Ｙ）とマゼンタ昇華型インク層（Ｍ）およびシアン昇華型インク層（Ｃ）とが備えられた昇華型インク層を含む昇華型熱転写リボンにおいて、前記昇華型インク層に熱転写性ブラック昇華型インク層（Ｂ）がさらに備えられることを特徴とする。
【００１４】
また、本発明にかかる昇華型熱転写リボンは、前記それぞれの昇華型インク層同士が印刷の進行方向に対して並列に配列された状態で、前記支持体の反対面に連続的に塗布されて１つのパッチからなることを特徴とする。
【００１５】
さらに、本発明にかかる昇華型熱転写リボンは、前記昇華型染料の色相によってそれぞれ独立的に前記支持体と前記耐熱層および前記昇華型インク層とを含む独立リボンユニットが構成され、前記それぞれの独立リボンユニットが印刷の進行方向に対して並列に配列されることを特徴とする。
【００１６】
さらに、本発明にかかる熱転写性ブラックの色相が備えられた昇華型烈転写リボンは、前記それぞれの昇華型インク層は所定の色相を有する昇華型染料と、決着剤と、溶剤を含めて構成され、前記熱転写性ブラック昇華型インク層（Ｂ）は、ブラック色相を有する昇華型染料３乃至８重量％、決着剤２乃至８重量％、溶剤７０乃至９３重量％の調性比で構成されることを特徴とする。
【発明の効果】
【００１７】
前記のような構成によって、本発明にかかる昇華型熱転写リボンは、写真が含まれた身分証明用カードを印刷したり、総天然色の写真を表現する場合に、従来のイエロー、マゼンタ、シアンの３原色だけを使用する昇華型熱転写リボンと比較して、熱転写性ブラック昇華型インク像をさらに備えることによって転写の感度が増加する効果があり、ブラック（Ｂｌａｃｋ）と灰色（Ｇｒａｙ）とをほぼ完璧に表現することによって、さらに鮮明な写真の表現が可能になるのみならず、色の深度表現に優れる効果も奏する。
【発明を実施するための最良の形態】
【００１８】
以下からは、図面に示された実施の例を参照して本発明にかかる熱転写性ブラックの色相が備えられた昇華型熱転写リボンをさらに詳細に説明する。
【００１９】
図２、図３は本発明の第１の実施の例にかかるＢ−Ｙ−Ｍ−Ｃ−Ｏ昇華型熱転写リボンの側面図および概念図であって、図４は本発明の第２の実施の例にかかるＢ−Ｙ−Ｍ−Ｃ−Ｋ−Ｏ昇華型熱転写リボンの概念図であって、図５は本発明の第３の実施の例にかかるＢ、Ｙ、Ｍ、Ｃ、Ｏ昇華型熱転写リボンの概念図である。
【００２０】
図２に示されたように、本発明の第１の実施の例にかかる昇華型熱転写リボンは、支持体１０と、耐熱層２０と、昇華型インク層３０と、保護層（Ｏ）とからなっている。
【００２１】
前記支持体１０は、本発明にかかる昇華型熱転写リボンを支持する役割をする通常のポリエステルで構成され、４．０〜７．０μｍ厚のポリエステルを用いる方が好ましい。
【００２２】
一方、前記支持体１０の厚が４．０μｍ以下であると、印刷の途中前記支持体１０が切断される問題が発生し、７．０μｍ以上であると、転写の感度が非常に劣ってしまう問題が発生する。
【００２３】
前記耐熱層２０は前記支持体１０が熱転写プリンターから発散される熱エネルギによって溶融されることを防止する役割をするものであって、すなわち、熱転写プリンターの熱素子である熱ヘッド（ｔｈｅｒｍａｌ  ｈｅａｄ）と融着されることを防止する役割をするものであって、前記支持体１０の一面に塗布される。
【００２４】
前記昇華型インク層３０は印刷用紙に転写されるための所定の色を有する昇華型染料３１がその色相によって互いに区分されるように、前記支持体１０の反対面に塗布されて備えられるものであって、前記昇華型インク層３０は昇華型染料３１と決着剤３２と溶剤３３とを含めて構成され、使用の目的によって通常的に用いられている酸化防止剤、紫外線吸収剤、染料結晶化抑制剤などの各種の添加剤（図示せず）が含まれることもある。
【００２５】
本発明の第１の実施の例に用いられた昇華型染料３１はそれぞれイエロー、マゼンタ、シアンおよび熱転写性ブラックの総４つの色相の昇華型染料３１を使用する。
【００２６】
さらに具体的に、前記イエローの昇華型染料はＹ８０００（日本国有本化学工業株式会社）などを使用し、マゼンタの昇華型染料はＲＥＤ８３７５Ｎ（日本国有本化学工業株式会社）などを使用し、シアンの昇華型染料はＢ８５４０（日本国有本化学工業株式会社）などを使用し、最後に熱転写性ブラックの昇華型染料は前記イエロー、マゼンタおよびシアンの昇華型染料を混合して使用する。
【００２７】
前記保護層（Ｏ）は、印刷用紙に転写されたインク層などを熱的、あるいは機械的応力から保護することができるようにラミネートの役割をするものであって、前記支持体１０の反対面に前記昇華型インク層３０と隣する位置に備えられている。
【００２８】
一方、図４に示されたように本発明の第２の実施の例にかかる昇華型熱転写リボンには、本発明の第１の実施の例における前記昇華型インク層３０と、前記保護層（Ｏ）のと間に文字などを印刷するためのレジンブラックインク層（Ｋ）が加えられて備えられている。
【００２９】
すなわち、前記のレジンブラックインク層（Ｋ）は従来技術でも調べたように単純に黒の文字などを印刷するためのレジンブラックインク層（Ｋ）であって、前記昇華型インク層３０は熱転写プリンターの印加エネルギによって色相を表現するための昇華型インク層３０であって、前記レジンブラックインク層（Ｋ）と本発明にかかる熱転写性ブラック昇華型インク層（Ｂ）とは全く異なる構成である。
【００３０】
一方、図３ないし図５では本発明の第１の実施の例乃至第３の実施の例にかかる昇華型熱転写リボンの概念図のみを示しているが、これを含めて本発明にかかる昇華型熱転写リボンは下記のようにインク層などが多様に配列および構成される。
【００３１】
１）図３に示された本発明の第１の実施の例でのように、熱転写性ブラック昇華型インク層（Ｂ）−イエロー昇華型インク層（Ｙ）−マゼンタ昇華型インク層（Ｍ）−シアン昇華型インク層（Ｃ）−保護層（Ｏ）を一つのパッチ（ｐａｔｃｈ）として、このパッチが連続的に繋がった構造からなる昇華型熱転写リボン
【００３２】
２）イエロー昇華型インク層（Ｙ）−熱転写性ブラック昇華型インク層（Ｂ）−マゼンタ昇華型インク層（Ｍ）−シアン昇華型インク層（Ｃ）−保護層（Ｏ）を一つのパッチ（ｐａｔｃｈ）として、このパッチが連続的に繋がった構造からなる昇華型熱転写リボン
【００３３】
３）イエロー昇華型インク層（Ｙ）−マゼンタ昇華型インク層（Ｍ）−熱転写性ブラック昇華型インク層（Ｂ）−シアン昇華型インク層（Ｃ）−保護層（Ｏ）を一つのパッチ（ｐａｔｃｈ）として、このパッチが連続的に繋がった構造からなる昇華型熱転写リボン
【００３４】
４）イエロー昇華型インク層（Ｙ）−マゼンタ昇華型インク層（Ｍ）−シアン昇華型インク層（Ｃ）−ブラック昇華型インク層（Ｂ）−保護層（Ｏ）を一つのパッチ（ｐａｔｃｈ）として、このパッチが連続的に繋がった構造からなる昇華型熱転写リボン
【００３５】
５）図４に示された本発明の第２の実施の例でのように、熱転写性ブラック昇華型インク層（Ｂ）−イエロー昇華型インク層（Ｙ）−マゼンタ昇華型インク層（Ｍ）−シアン昇華型インク層（Ｃ）−レジンブラックインク層（Ｋ）−保護層（Ｏ）を一つのパッチ（ｐａｔｃｈ）として、このパッチが連続的に繋がった構造からなる昇華型熱転写リボン
【００３６】
６）イエロー昇華型インク層（Ｙ）−熱転写性ブラック昇華型インク層（Ｂ）−マゼンタ昇華型インク層（Ｍ）−シアン昇華型インク層（Ｃ）−レジンブラックインク層（Ｋ）−保護層（Ｏ）を一つのパッチ（ｐａｔｃｈ）として、このパッチが連続的に繋がった構造からなる昇華型熱転写リボン
【００３７】
７）イエロー昇華型インク層（Ｙ）−マゼンタ昇華型インク層（Ｍ）−熱転写性ブラック昇華型インク層（Ｂ）−シアン昇華型インク層（Ｃ）−レジンブラックインク層（Ｋ）−保護層（Ｏ）を一つのパッチ（ｐａｔｃｈ）として、このパッチが連続的に繋がった構造からなる昇華型熱転写リボン
【００３８】
８）イエロー昇華型インク層（Ｙ）−マゼンタ昇華型インク層（Ｍ）−シアン昇華型インク層（Ｃ）−熱転写性ブラック昇華型インク層（Ｂ）−レジンブラックインク層（Ｋ）−保護層（Ｏ）を一つのパッチ（ｐａｔｃｈ）として、このパッチが連続的に繋がった構造からなる昇華型熱転写リボン
【００３９】
９）イエロー昇華型インク層（Ｙ）−マゼンタ昇華型インク層（Ｍ）−シアン昇華型インク層（Ｃ）−レジンブラックインク層（Ｋ）−熱転写性ブラック昇華型インク層（Ｂ）−保護層（Ｏ）を一つのパッチ（ｐａｔｃｈ）として、このパッチが連続的に繋がった構造からなる昇華型熱転写リボン
【００４０】
１０）熱転写性ブラック昇華型インク層（Ｂ）−イエロー昇華型インク層（Ｙ）−マゼンタ昇華型インク層（Ｍ）−シアン昇華型インク層（Ｃ）−レジンブラックインク層（Ｋ）−蛍光物質を含有した樹脂層（Ｏｆ）−保護層（Ｏ）を一つのパッチ（ｐａｔｃｈ）として、このパッチが連続的に繋がった構造からなる昇華型熱転写リボン
【００４１】
１１）イエロー昇華型インク層（Ｙ）−熱転写性ブラック昇華型インク層（Ｂ）−マゼンタ昇華型インク層（Ｍ）−シアン昇華型インク層（Ｃ）−レジンブラックインク層（Ｋ）−蛍光物質を含有した樹脂層（Ｏｆ）−保護層（Ｏ）を一つのパッチ（ｐａｔｃｈ）として、このパッチが連続的に繋がった構造からなる昇華型熱転写リボン
【００４２】
１２）イエロー昇華型インク層（Ｙ）−マゼンタ昇華型インク層（Ｍ）−熱転写性ブラック昇華型インク層（Ｂ）−シアン昇華型インク層（Ｃ）−レジンブラックインク層（Ｋ）−蛍光物質を含有した樹脂層（Ｏｆ）−保護層（Ｏ）を一つのパッチ（ｐａｔｃｈ）として、このパッチが連続的に繋がった構造からなる昇華型熱転写リボン
【００４３】
１３）イエロー昇華型インク層（Ｙ）−マゼンタ昇華型インク層（Ｍ）−シアン昇華型インク層（Ｃ）−熱転写性ブラック昇華型インク層（Ｂ）−レジンブラックインク層（Ｋ）−蛍光物質を含有した樹脂層（Ｏｆ）−保護層（Ｏ）を一つのパッチ（ｐａｔｃｈ）として、このパッチが連続的に繋がった構造からなる昇華型熱転写リボン
【００４４】
１４）イエロー昇華型インク層（Ｙ）−マゼンタ昇華型インク層（Ｍ）−シアン昇華型インク層（Ｃ）−レジンブラックインク層（Ｋ）−熱転写性ブラック昇華型インク層（Ｂ）−蛍光物質を含有した樹脂層（Ｏｆ）−保護層（Ｏ）を一つのパッチ（ｐａｔｃｈ）として、このパッチが連続的に繋がった構造からなる昇華型熱転写リボン
【００４５】
１５）図５に示された本発明の第３の実施の例でのように、それぞれ独立的に熱転写性ブラック昇華型インク層（Ｂ）と、イエロー昇華型インク層（Ｙ）と、マゼンタ昇華型インク層（Ｍ）と、シアン昇華型インク層（Ｃ）と、保護層（Ｏ）とを含む独立リボンユニットが構成され、前記独立リボンユニットらの組合せで印刷可能となるようになされた昇華型熱転写リボン
【００４６】
１６）それぞれ独立的に熱転写性ブラック昇華型インク層（Ｂ）と、イエロー昇華型インク層（Ｙ）と、マゼンタ昇華型インク層（Ｍ）と、シアン昇華型インク層（Ｃ）と、レジンブラックインク層（Ｋ）と、保護層（Ｏ）とを含む独立リボンユニットが構成され、前記独立リボンユニットらの組合せで印刷可能となるようになされた昇華型熱転写リボン
【００４７】
１７）それぞれ独立的に熱転写性ブラック昇華型インク層（Ｂ）と、イエロー昇華型インク層（Ｙ）と、マゼンタ昇華型インク層（Ｍ）と、シアン昇華型インク層（Ｃ）と、レジンブラックインク層（Ｋ）と、蛍光物質を含有した樹脂層（Ｏｆ）と、保護層（Ｏ）とを含む独立リボンユニットが構成され、前記独立リボンユニットらの組合せで印刷可能となるようになされた昇華型熱転写リボン
【００４８】
前記の１）ないし１４）は、それぞれの昇華型インク層３０同士が印刷の進行方向に対して並列に配列されて一つのパッチからなったことを特徴とし、前記の１５）ないし１７）は、前記それぞれの昇華型インク層３０同士がそれぞれ独立的な独立リボンユニットで構成されて印刷の進行方向に対して並列に配列されることを特徴とする。
【００４９】
一方、前記決着剤３２は樹脂フィルムとの接着力を向上させて、印刷時の階調性を向上させ、高品質の画像を得る役割をし、ポリビニルブチラールを必需成分とし、ポリビニルフォーマル、安息香酸、ポリビニルアセトアセタール、セルロースアセテートブチレートの中から選択された１種以上の混合物を使用する。
【００５０】
さらに、前記溶剤３３は、メチルエチルケトン、Ｎ、Ｎ−ジメチルホルムアミドおよびトルエンの中から選択された１種以上の混合物を使用する。
【００５１】
このように前記昇華型染料３１と、前記決着剤３２と、前記溶剤３３とを含む前記昇華型インク層３０の厚は乾燥状態で０．２〜２．０μｍが適当である。
【００５２】
前記昇華型インク層３０の厚が０．２μｍ以下であると、感度の高い部分の写真を正常的に表現することができない問題が発生し、前記昇華型インク層３０の厚が２．０μｍ以上であると、感度の低い部分の写真を正常的に表現することができない問題が発生することがある。
【００５３】
前記それぞれの昇華型インク層３０は、所定の色相の昇華型染料３１の３乃至８重量％、決着剤３２の２乃至８重量％、溶剤３３の７０乃至９３重量％の調性比で構成されることが好ましいし、前記熱転写性ブラック昇華型インク層（Ｂ）も前記の調整比で構成される方が好ましい。
【００５４】
一方、前記レジンブラックインク層（Ｋ）は、アクリル系高分子５乃至１５重量％、黒色の染料混合物４５乃至５５重量％、トルエン１５乃至２５重量％、メチルエチルケトン１５乃至２５重量％の調整比で構成される方が好ましい。
【００５５】
そして、前記保護層（Ｏ）は、アクリル系高分子１５乃至２５重量％、帯電防止剤１乃至３重量％、トルエン３５乃至４５重量％、メチルエチルケトン３５乃至４５重量％の調整比で構成される方が好ましい。
【００５６】
このように本発明にかかる昇華型熱転写リボンで写真が含まれた身分証明用のカードを印刷したり、総天然色の写真を表現する場合、従来のイエロー（Ｙｅｌｌｏｗ）と、マゼンタ（Ｍａｇｅｎｔａ）およびシアン（Ｃｙａｎ）との３原色が備えられた昇華型染料３１混合物で総天然色写真を表現する時よりも転写の感度が２０％以上上昇するので、さらに鮮明で品の高い写真の表現が可能なのが実験で確認された。
【００５７】
一方、本発明にかかる昇華型熱転写リボンで写真が含まれた身分証明用のカードを印刷したり、総天然色の写真を表現する場合、従来のイエロー（Ｙｅｌｌｏｗ）、マゼンタ（Ｍａｇｅｎｔａ）、シアン（Ｃｙａｎ）の３原色のみで表現した写真に比べて非常に優れた結果が得られる。
【００５８】
以下からは、本発明にかかる昇華型熱転写リボンを実施の例および比較例を通じてさらに具体的に説明する。
【００５９】
［実施の例１］
２０重量％のポリアセテート系の高分子化合物（ＶＭＣＨ：ユニオンカーバイドケミカルコリア株式会社）と、５重量％の粉末状シリカ（ＮＩＰＳＩＬ  Ｅ２２０Ａ；Ｎｉｐｐｏｎ  Ｓｉｌｉｃａ  Ｉｎｄｕｓｔｒｉａｌ  Ｃｏ.，Ｌｔｄ.）を７５重量％のメチルエチルケトン溶媒に十分溶かして４０ｇ／ｍ２を特殊紙に塗布して受像紙を用意する。
【００６０】
裏面に耐熱処理がされている日本国東レ株式会社のポリエステルフィルム（商品名：ＦＣ−５３１、厚５．７μｍ）の耐熱処理がされていない表面に、下の［表１］の熱転写性ブラック昇華型インク層（Ｂ）の組成物と、［表２］のイエロー昇華型インク層（Ｙ）の組成物と、［表３］のマゼンタ昇華型インク層（Ｍ）の組成物と、［表４］のシアン昇華型インク層（Ｃ）の組成物と、［表５］の保護層（Ｏ）の組成物とを順次的に羅列されるように塗布して図３に示された本発明の第１の実施の例にかかる昇華型熱転写リボンのようなＢ−Ｙ−Ｍ−Ｃ−Ｏの形態の昇華型熱転写リボンを用意する。
【００６１】
［表１］熱転写性ブラック昇華型インク層（Ｂ）の組成物
【００６２】
【表１】
2010083129.tif 000003
【００６３】
［表２］イエロー昇華型インク層（Ｙ）の組成物
【００６４】
【表２】
2010083129.tif 000004
【００６５】
［表３］マゼンタ昇華型インク層（Ｍ）の組成物
【００６６】
【表３】
2010083129.tif 000005
【００６７】
［表４］シアン昇華型インク層（Ｃ）の組成物
【００６８】
【表４】
2010083129.tif 000006
【００６９】
［表５］保護層（Ｏ）の組成物
【００７０】
【表５】
2010083129.tif 000007
【００７１】
前記昇華型熱転写リボンを日本国新興製作所（Ｓｈｉｎｋｏ  Ｍｅｃｈａｔｒｏ  Ｔｅｃｈ  Ｃｏ.，Ｌｔｄ.）で製造したプリンターであるＳ５４１０を用いて諧調評価画像と人物画像とを印刷し、インク受容体（印刷用紙）としては前記新興製作所で製造した受像紙を使用した。
【００７２】
この際、諧調評価の画像はイエロー（Ｙｅｌｌｏｗ）、マゼンタ（Ｍａｇｅｎｔａ）、シアン（Ｃｙａｎ）、ブラック（Ｂｌａｃｋ）の２５６階調を１０等分して作り、印刷された諧調評価画像の転写の感度はスイスグレタグマックベス（Ｇｒｅｔａｇ  Ｍａｃｂｅｔｈ）ＡＧ社の光学密度測定装置であるＤ１９Ｃを用いて測定した。
【００７３】
さらに、人物画像の鮮明度の評価は肉眼観察し、評価の結果は［表７］に要約しておいてある。
【００７４】
［実施の例２］
裏面に耐熱処理がされている日本国東レ社のポリエステルフィルム（商品名：ＦＣ−５３１、厚５．７μｍ）の耐熱処理がされていない表面に［実施の例１］に追加で下の［表６］に記載されたレジンブラックインク層（Ｋ）の組成物をシアン昇華型インク層（Ｃ）と、保護層（Ｏ）との間に配列して図４に示された本発明の第２の実施の例にかかる昇華型熱転写リボンのようなＢ−Ｙ−Ｍ−Ｃ−Ｋ−Ｏの形態の昇華型熱転写リボンを用意する。
【００７５】
［表６］レジンヴラックインク層（Ｋ）組成物
【００７６】
【表６】
2010083129.tif 000008
【００７７】
前記昇華型熱転写リボンを大韓民国アイエンエイシステム社で製造したカードプリンターであるスマート（Ｓｍａｒｔ）プリンターを用いて諧調評価画像と人物画像を印刷し、インク受容剤としては厚０．８４ｍｍである白色のポリ塩化ビニルカードを使用した。
【００７８】
この際、諧調評価の画像はイエロー（Ｙｅｌｌｏｗ）、マゼンタ（Ｍａｇｅｎｔａ）、シアン（Ｃｙａｎ）、ブラック（Ｂｌａｃｋ）の２５６階調を１０等分して作り、印刷された諧調評価画像の転写の感度はスイスグレタグマックベス（Ｇｒｅｔａｇ  Ｍａｃｂｅｔｈ）ＡＧ社の光学密度測定装置であるＤ１９Ｃを用いて測定した。
【００７９】
さらに、人物画像の鮮明度の評価は肉眼観察し、評価の結果は［表７］に要約しておいてある。
【００８０】
［実施の例３］
２０重量％のポリアセテート系の高分子化合物（ＶＭＣＨ：ユニオンカーバイドケミカルコリア株式会社）と、５重量％の粉末状のシリカ（ＮＩＰＳＩＬ  Ｅ２２０Ａ；Ｎｉｐｐｏｎ  Ｓｉｌｉｃａ  Ｉｎｄｕｓｔｒｉａｌ  Ｃｏ.，Ｌｔｄ.）とを７５重量％のメチルエチルケトン溶媒に十分溶かして４０ｇ／ｍ２を特殊紙に塗布して受像紙を用意する。
【００８１】
裏面に耐熱処理がされている日本国東レ株式会社のポリエステルフィルム（商品名：ＦＣ−５３１、厚５．７μｍ）の耐熱処理がされていない表面に［表１］の熱転写性ブラック昇華型インク層（Ｂ）の組成物を連続塗布して図５のＢ形態の独立リボンユニットを用意する。
【００８２】
裏面に耐熱処理がされている日本国東レ社のポリエステルフィルム（商品名：ＦＣ−５３１、厚５．７μｍ）の耐熱処理がされていない表面に［表２］のイエロー昇華型インク層（Ｙ）の組成物を連続塗布して図５のＹ形態の独立リボンユニットを用意する。
【００８３】
裏面に耐熱処理がされている日本国東レ社のポリエステルフィルム（商品名：ＦＣ−５３１、厚５．７μｍ）の耐熱処理がされていない表面に［表３］のマゼンタ昇華型インク層（Ｍ）の組成物を連続塗布して図５のＭ形態の独立リボンユニットを用意する。
【００８４】
裏面に耐熱処理がされている日本国東レ社のポリエステルフィルム（商品名：ＦＣ−５３１、厚５．７μｍ）の耐熱処理がされていない表面に［表４］のシアン昇華型インク層（Ｃ）の組成物を連続塗布して図５のＣ形態の独立リボンユニットを用意する。
【００８５】
裏面に耐熱処理がされている日本国東レ社のポリエステルフィルム（商品名：ＦＣ−５３１、厚５．７μｍ）の耐熱処理がされていない表面に［表５］の保護層（Ｏ）の組成物を連続塗布して図５のＯ形態の独立リボンユニットを用意する。
【００８６】
前記独立リボンユニットで構成された昇華型熱転写リボンを日本国新興製作所（Ｓｈｉｎｋｏ  Ｍｅｃｈａｔｒｏ  Ｔｅｃｈ  Ｃｏ.，  Ｌｔｄ.）で製造したプリンターであるＳ１４１０を用いて諧調評価画像と人物画像とを印刷し、インク受容体（印刷用紙）としては前記新興製作所で製造した受像紙を使用した。
【００８７】
この際、諧調評価の画像はイエロー（Ｙｅｌｌｏｗ）、マゼンタ（Ｍａｇｅｎｔａ）、シアン（Ｃｙａｎ）、ブラック（Ｂｌａｃｋ）の２５６階調を１０等分して作り、印刷された諧調評価画像の転写の感度はスイスグレタグマックベス（Ｇｒｅｔａｇ  Ｍａｃｂｅｔｈ）ＡＧ社の光学密度測定装置であるＤ１９Ｃを用いて測定した。
【００８８】
さらに、人物画像の鮮明度の評価は肉眼観察し、評価の結果は［表７］に要約しておいてある。
【００８９】
［比較例１］
２０重量％のポリアセテート系の高分子化合物（ＶＭＣＨ：ユニオンカーバイドケミカルコリア株式会社）と、５重量％の粉末状シリカ（ＮＩＰＳＩＬ  Ｅ２２０Ａ；Ｎｉｐｐｏｎ  Ｓｉｌｉｃａ  Ｉｎｄｕｓｔｒｉａｌ  Ｃｏ.，Ｌｔｄ.）とを７５重量％のメチルエチルケトン溶媒に十分溶かして４０ｇ／ｍ２を特殊紙に塗布して受像紙を用意する。
【００９０】
裏面に耐熱処理がなされている日本国東レ株式会社のポリエステルフィルム（商品名：ＦＣ−５３１、厚５．７μｍ）の耐熱処理がなされていない表面に［表２］のイエロー昇華型インク層（Ｙ）の組成物と、［表３］のマゼンタ昇華型インク層（Ｍ）の組成物と、［表４］のシアン昇華型インク層（Ｃ）の組成物と、［表５］の保護層（Ｏ）の組成物とを順次的に羅列されるように塗布して図１ａのようなＹ−Ｍ−Ｃ−Ｏの形態の昇華型熱転写リボンを用意する。
【００９１】
前記昇華型熱転写リボンを日本国新興製作所（Ｓｈｉｎｋｏ  Ｍｅｃｈａｔｒｏ  Ｔｅｃｈ  Ｃｏ.，Ｌｔｄ.）で製造したプリンターであるＳ５４１０を用いて諧調評価画像と人物画像とを印刷し、インク受容体（印刷用紙）としては前記新興製作所で製造した受像紙を使用した。
【００９２】
この際、諧調評価の画像はイエロー（Ｙｅｌｌｏｗ）、マゼンタ（Ｍａｇｅｎｔａ）、シアン（Ｃｙａｎ）、ブラック（Ｂｌａｃｋ）の２５６階調を１０等分して作り、印刷された諧調評価画像の転写の感度はスイスグレタグマックベス（Ｇｒｅｔａｇ  Ｍａｃｂｅｔｈ）ＡＧ社の光学密度測定装置であるＤ１９Ｃを用いて測定した。
【００９３】
さらに、人物画像の鮮明度の評価は肉眼観察し、評価の結果は［表７］に要約しておいてある。
【００９４】
［比較例２］
裏面に耐熱処理がされている日本国東レ社のポリエステルフィルム（商品名：ＦＣ−５３１、厚５．７μｍ）の耐熱処理がされていない表面に［比較例１］に加えて［表６］に記載されたレジンブラックインク層（Ｋ）の組成物をシアン昇華型インク層（Ｃ）と、保護層（Ｏ）との間に配列して図１ｂのようなＹ−Ｍ−Ｃ−Ｋ−Ｏの形態の昇華型熱転写リボンを用意する。
【００９５】
前記昇華型熱転写リボンを大韓民国アイエンエイシステム社で製造したカードプリンターであるスマート（Ｓｍａｒｔ）プリンターを用いて諧調評価画像と人物画像を印刷し、インク受容剤としては厚０．８４ｍｍである白色のポリ塩化ビニルカードを使用した。
【００９６】
この際、諧調評価の画像はイエロー（Ｙｅｌｌｏｗ）、マゼンタ（Ｍａｇｅｎｔａ）、シアン（Ｃｙａｎ）、ブラック（Ｂｌａｃｋ）の２５６階調を１０等分して作り、印刷された諧調評価画像の転写の感度はスイスグレタグマックベス（Ｇｒｅｔａｇ  Ｍａｃｂｅｔｈ）ＡＧ社の光学密度測定装置であるＤ１９Ｃを用いて測定した。
【００９７】
さらに、人物画像の鮮明度の評価は肉眼観察し、評価の結果は［表７］に要約しておいてある。
【００９８】
［比較例３］
２０重量％のポリアセテート系の高分子化合物（ＶＭＣＨ：ユニオンカーバイドケミカルコリア株式会社）と、５重量％の粉末状のシリカ（ＮＩＰＳＩＬ  Ｅ２２０Ａ；Ｎｉｐｐｏｎ  Ｓｉｌｉｃａ  Ｉｎｄｕｓｔｒｉａｌ  Ｃｏ.，Ｌｔｄ.）とを７５重量％のメチルエチルケトン溶媒に十分溶かして４０ｇ／ｍ２を特殊紙に塗布して受像紙を用意する。
【００９９】
裏面に耐熱処理がされている日本国東レ社のポリエステルフィルム（商品名：ＦＣ−５３１、厚５．７μｍ）の耐熱処理がされていない表面に［表２］のイエロー昇華型インク層（Ｙ）の組成物を連続塗布して図５のＹ形態の独立リボンユニットを用意する。
【０１００】
裏面に耐熱処理がされている日本国東レ社のポリエステルフィルム（商品名：ＦＣ−５３１、厚５．７μｍ）の耐熱処理がされていない表面に［表３］のマゼンタ昇華型インク層（Ｍ）の組成物を連続塗布して図５のＭ形態の独立リボンユニットを用意する。
【０１０１】
裏面に耐熱処理がされている日本国東レ社のポリエステルフィルム（商品名：ＦＣ−５３１、厚５．７μｍ）の耐熱処理がされていない表面に［表４］のシアン昇華型インク層（Ｃ）の組成物を連続塗布して図５のＣ形態の独立リボンユニットを用意する。
【０１０２】
裏面に耐熱処理がされている日本国東レ社のポリエステルフィルム（商品名：ＦＣ−５３１、厚５．７μｍ）の耐熱処理がされていない表面に［表５］の保護層（Ｏ）の組成物を連続塗布して図５のＯ形態の独立リボンユニットを用意する。
【０１０３】
前記独立リボンユニットで構成された昇華型熱転写リボンを日本国新興製作所（Ｓｈｉｎｋｏ  Ｍｅｃｈａｔｒｏ  Ｔｅｃｈ  Ｃｏ.，Ｌｔｄ.）で製造したプリンターであるＳ１４１０を用いて諧調評価画像と人物画像とを印刷し、インク受容体（印刷用紙）としては前記新興製作所で製造した受像紙を使用した。
【０１０４】
この際、諧調評価の画像はイエロー（Ｙｅｌｌｏｗ）、マゼンタ（Ｍａｇｅｎｔａ）、シアン（Ｃｙａｎ）、ブラック（Ｂｌａｃｋ）の２５６階調を１０等分して作り、印刷された諧調評価画像の転写の感度はスイスグレタグマックベス（Ｇｒｅｔａｇ  Ｍａｃｂｅｔｈ）ＡＧ社の光学密度測定装置であるＤ１９Ｃを用いて測定した。
【０１０５】
さらに、人物画像の鮮明度の評価は肉眼観察し、評価の結果は［表７］に要約しておいてある。
【０１０６】
［表７］評価の結果
【０１０７】
【表７】
2010083129.tif 000009
【０１０８】
〈鮮明度の程度〉
１段階：事物のアウトラインの区分が不明確な程度の鮮明度
２段階：事物のアウトラインの区分は可能であるが正確な観察は難しい程度の鮮明度
３段階：髪の毛などの微細な事物を除いた事物を正確に観察することができる程度の鮮明度
４段階：髪の毛などの微細な事物のアウトラインまで観察することができる程度の鮮明度
５段階：髪の毛などの微細な事物まで正確に観察することができる程度の鮮明度
前記[表７]の評価の結果で調べたように実施の例１ないし実施の例３の本発明にかかる昇華型熱転写リボンは、比較例１ないし比較例３の従来技術にかかる昇華型熱転写リボンを使用した場合より最大の転写感度がすべての実施の例で増加したことを確認することができ、鮮明度も増加したことを確認することができる。
【０１０９】
すなわち、本発明にかかる昇華型熱転写リボンは写真が含まれた身分証明用カードを印刷したり、総天然色の写真を表現する場合、従来のイエロー、マゼンタ、シアンの３原色のみを使用する昇華型熱転写リボンと比べて熱転写性ブラック昇華型インク層（Ｂ）をさらに備えることによって転写の感度が増加する效果があり、ブラック（Ｂｌａｃｋ）と灰色（Ｇｒａｙ）をほぼ完璧に表現することによりさらに鮮かな写真の表現が可能なだけでなく色の深度の表現に優れた效果が奏する。
【０１１０】
前記されていて図面に示された昇華型熱転写リボンは、本発明を実施するための一つの実施の例に過ぎないし、本発明の技術的思想を限定するものであると解釈されてはいけない。本発明の保護範囲は特許請求の範囲に記載した事項によってのみ定められるし、本発明の要旨から外れることなく改良および変更された実施の例は、本発明が属する技術分野における通常の知識を有する者に自明なことである一発明の保護範囲に属すると言える。
【図面の簡単な説明】
【０１１１】
【図１ａ】従来の技術にかかるＹ−Ｍ−Ｃ−Ｏ昇華型熱転写リボンの概念図である。
【図１ｂ】従来の技術にかかるＹ−Ｍ−Ｃ−Ｋ−Ｏ昇華型熱転写リボンの概念図である。
【図２】本発明の第１の実施の例にかかるＢ−Ｙ−Ｍ−Ｃ−Ｏ昇華型熱転写リボンの側面図である。
【図３】本発明の第１の実施の例にかかるＢ−Ｙ−Ｍ−Ｃ−Ｏ昇華型熱転写リボンの概念図である。
【図４】本発明の第２の実施の例にかかるＢ−Ｙ−Ｍ−Ｃ−Ｋ−Ｏ昇華型熱転写リボンの概念図である。
【図５】本発明の第３の実施の例にかかるＢ、Ｙ、Ｍ、Ｃ、Ｏ昇華型熱転写リボンの概念図である。
【符号の説明】
【０１１２】
１０：支持体
２０：耐熱層
３０：昇華型インク層
３１：昇華型染料
３２：決着剤
３３：溶剤
Ｙ：イエロー昇華型インク層
Ｍ：マゼンタ昇華型インク層
Ｃ：シアン昇華型インク層
Ｂ：熱転写性ブラック昇華型インク層
Ｋ：レジンブラックインク層
Ｏ：保護層
【図１ａ】
2010083129.tif 000010
【図１ｂ】
2010083129.tif 000011
【図２】
2010083129.tif 000012
【図３】
2010083129.tif 000013
【図４】
2010083129.tif 000014
【図５】
2010083129.tif 000015